또한 , 종래 의 세라믹 필터 등 의 경우 촉매 를 담지 하 기 위해 세라믹 필터 등 에 알루미나 를 코팅 한 다음 에 , 이 에 촉매 를 담지 하 여 사용 하 여 왔 다 . 그러나 , 본 발명 의 필터 에 필터 부재 로 사용 되 는 금속 섬유 메디아 는 금속 섬유 가 퍼 크랄 로 이 재료 로 제조 되 고 , 퍼 크랄 로이 에 는 알루미늄 성분 이 포함 되 어 있 으며 알루미늄 은 고온 에서 알루미나 로 산화 되 므로 별도 의 알루미나 코팅 단계 없이 필터 에 Pt , Pd , Rh 및 Ru 로부터 선택 된 최소 일종 의 금속 촉매 를 담지 하 여 사용 할 수 있 다 . 따라서 , 필터 에 촉매 를 코팅 하 기 가 보다 용이 하 다 . 상기 금속 섬유 메디아 인 필터 부재 로 필터 를 제작 한 후 필요 에 따라 , 500 - 1 , 200 ℃, 바람직 하 게 는 산소 분위기 하 에서 500 - 1 , 200 ℃ 로 1 - 24 시간 가열 하 므로써 금속 섬유 성분 중 의 알루미늄 을 알루미나 로 산화 시키 고 여기 에 촉매 를 담지 시킬 수 있 다 . 가열 시간 이 500 ℃ 미만 또는 1 시간 미만 이 면 알루미늄 이 알루미나 로 충분히 산화 되 지 않 으며 , 1 , 200 ℃ 혹은 24 시간 을 초과 하 면 과도 한 비용 이 소요 되 는 문제점 이 있 다 .